"アニリンとアセトンとの縮合物及び/又はアニリンとアセトンとの重縮合物、並びに、これらの合計100質量部に対して一級アミンを2質量部以上含む混合物と、式1式中、R1~R4はそれぞれ独立に水素原子、炭素数6~10のアリール基、炭素数1~20のアルキル基又は炭素数3~6のシクロアルキル基を表すか、或いは、R1~R4のうち2つの基が結合して炭素数2~10のアルカンジイル基を表す。これらアリール基、アルキル基及びアルカンジイル基に含まれる水素原子は、炭素数2~10のアルケニル基で置換されていてもよい。で示されるエポキシドとを接触させる工程を含む、アニリンとアセトンとの縮合物及びアニリンとアセトンとの重縮合物の合計100質量部に対して一級アミン含量が1質量部以下であるアニリンとアセトンとの重縮合物含有組成物の製造方法。アニリンとアセトンとの縮合物及び/又はアニリンとアセトンとの重縮合物、並びに、これらの合計100質量部に対して一級アミンを2~6質量部含む混合物と、該一級アミン1モルに対して6~20モルの式1で示されるエポキシドとを接触させる工程を含む、請求項1記載の製造方法。アセトンとアニリンとを反応させて、アニリンとアセトンとの縮合物及び/又はアニリンとアセトンとの重縮合物、並びに、これらの合計100質量部に対して一級アミン2質量部以上を含む混合物を得る工程と、前記工程で得られた、アニリンとアセトンとの縮合物及び/又はアニリンとアセトンとの重縮合物、並びに、これらの合計100質量部に対して一級アミンを2質量部以上含む混合物と、式1で示されるエポキシドとを接触させる工程と、を含む請求項1又は2記載の製造方法。請求項1~3のいずれかの請求項記載の製造方法により得られるアニリンとアセトンとの重縮合物含有組成物。請求項1~3のいずれかの請求項記載の製造方法により得られるアニリンとアセトンとの重縮合物含有組成物であり、以下の調製方法により成形物を得たとき、当該成形物を100°Cで1時間保温した後の600nmの光の透過率が0.5以下となることを特徴とする2,2,4-トリメチル-1,2-ジヒドロキノリン重合物含有組成物。<成形物の調製方法>ブタジエンゴム100質量部にアニリンとアセトンとの重縮合物含有組成物2質量部と不溶性イオウ2質量部とを配合することにより配合物を得、該配合物から厚さ2mmの成形物を調製する。天然ゴム及びジエン系ゴムからなる群より選ばれる原料ゴム100質量部に対して、不溶性イオウ2~10質量部と、請求項1~3のいずれかの請求項記載の製造方法により得られるアニリンとアセトンとの重縮合物含有組成物0.5~5質量部とを配合して得られるゴム組成物。請求項1~3のいずれかの請求項記載の製造方法により得られるアニリンとアセトンとの重縮合物含有組成物のタイヤ用老化防止剤としての使用。アニリンとアセトンとの縮合物及びアニリンとアセトンとの重縮合物の合計100質量部に対して一級アミン含量が1質量部以下であるアニリンとアセトンとの重縮合物含有組成物の製造方法として、より簡便な方法が望まれている。本発明は、以下の発明を含む。[1]アニリンとアセトンとの縮合物及び/又はアニリンとアセトンとの重縮合物、並びに、これらの合計100質量部に対して一級アミンを2質量部以上含む混合物と、式1式中、R1~R4はそれぞれ独立に水素原子、炭素数6~10のアリール基、炭素数1~20のアルキル基又は炭素数3~6のシクロアルキル基を表すか、或いは、R1~R4のうち2つの基が結合して炭素数2~10のアルカンジイル基を表す。これらアリール基、アルキル基及びアルカンジイル基に含まれる水素原子は、炭素数2~10のアルケニル基で置換されていてもよい。で示されるエポキシドとを接触させる工程を含む、アニリンとアセトンとの縮合物及びアニリンとアセトンとの重縮合物の合計100質量部に対して一級アミン含量が1質量部以下であるアニリンとアセトンとの重縮合物含有組成物の製造方法。[2]アニリンとアセトンとの縮合物及び/又はアニリンとアセトンとの重縮合物、並びに、これらの合計100質量部に対して一級アミンを2~6質量部含む混合物と、該一級アミン1モルに対して6~20モルの式1で示されるエポキシドとを接触させる工程を含む、[1]記載の製造方法。[3]アセトンとアニリンとを反応させて、アニリンとアセトンとの縮合物及び/又はアニリンとアセトンとの重縮合物、並びに、これらの合計100質量部に対して一級アミン2質量部以上を含む混合物を得る工程と、前記工程で得られた、アニリンとアセトンとの縮合物及び/又はアニリンとアセトンとの重縮合物、並びに、これらの合計100質量部に対して一級アミンを2質量部以上含む混合物と、式1で示されるエポキシドとを接触させる工程と、を含む[1]又は[2]記載の製造方法。[4][1]~[3]のいずれかの項記載の製造方法により得られるアニリンとアセトンとの重縮合物含有組成物。[5][1]~[3]のいずれかの項記載の製造方法により得られるアニリンとアセトンとの重縮合物含有組成物であり、以下の調製方法により成形物を得たとき、当該成形物を100°Cで1時間保温した後の600nmの光の透過率が0.5以下となることを特徴とする2,2,4-トリメチル-1,2-ジヒドロキノリン重合物含有組成物。<成形物の調製方法>ブタジエンゴム100質量部にアニリンとアセトンとの重縮合物含有組成物2質量部と不溶性イオウ2質量部とを配合することにより配合物を得、該配合物から厚さ2mmの成形物を調製する。[6]天然ゴム及びジエン系ゴムからなる群より選ばれる原料ゴム100質量部に対して、不溶性イオウ2~10質量部と、[1]~[3]のいずれかの項記載の製造方法により得られるアニリンとアセトンとの重縮合物含有組成物0.5~5質量部とを配合して得られるゴム組成物。[7][1]~[3]のいずれかの項記載の製造方法により得られるアニリンとアセトンとの重縮合物含有組成物のタイヤ用老化防止剤としての使用。本発明によれば、より簡便に、アニリンとアセトンとの縮合物及びアニリンとアセトンとの重縮合物の合計100質量部に対して一級アミン含量が1質量部以下であるアニリンとアセトンとの重縮合物含有組成物を製造することができる。以下、本発明を詳細に説明する。<アニリンとアセトンとの縮合物及び/又はアニリンとアセトンとの重縮合物、並びに、これらの合計100質量部に対して一級アミンを2質量部以上含む混合物以下未精製混合物と記載することがある。>アニリンとアセトンとの縮合物及び/又はアニリンとアセトンとの重縮合物は、主に下式で示される構造のものである。アニリンとアセトンとの縮合物としては、下式においてnが0である化合物が挙げられ、かかる化合物を以下2,2,4-トリメチル-1,2-ジヒドロキノリンのモノマーと記載することがある。アニリンとアセトンとの重縮合物としては、下式においてnが1以上の化合物が挙げられ、nが1である化合物を以下2,2,4-トリメチル-1,2-ジヒドロキノリンのダイマーと記載することがある。式中、nは0以上の整数を表す。nは0~5が好ましい。アニリンとアセトンとの縮合物及び/又はアニリンとアセトンとの重縮合物は、アニリン1モルに対してアセトン2~20モルを使用し、それらを反応させて得ることが好ましく、酸性触媒の存在下、アニリンにアセトンを加熱状態で反応させる脱水重縮合反応によって製造されることがより好ましい。アニリンおよび酸性触媒を混合した後、ついで過剰のアセトンを連続的に供給し、未反応分は生成水と共に蒸留により回収することが、常圧下での反応温度保持の点で好ましい。アセトンとアニリンとの反応は、通常、酸性触媒の存在下で実施される。酸性触媒としては、例えば、塩化水素、臭化水素、フッ化水素等のハロゲン化水素;有機スルホン酸等の有機酸;フッ化ホウ素等のルイス酸;等が挙げられる。好ましくはハロゲン化水素であり、より好ましくは塩化水素である。酸性触媒は、水溶液として用いてもよいし、水溶液以外の液体として用いてもよいし、固体として用いてもよいし、気体として反応系中に導入してもよい。ハロゲン化水素を用いる場合は、水溶液として使用することが好ましい。塩酸を用いる場合は、その濃度が15~35質量であることが好ましい。酸性触媒の使用量は、アニリン1モルに対して0.05~0.5モルが好ましい。酸性触媒の使用量が0.05モル以上であれば、反応時間が短くてすみ、0.5モル以下であれば、上記式においてnが2以上の重縮合物の量が少なくなるため老化防止性能が向上する。アセトンとアニリンとの反応は、アセトンとアニリンとの反応に不活性な有機溶媒の存在下で実施してもよいが、有機溶媒を実質的に用いることなく実施することが好ましい。反応温度は100~150°Cの範囲が好ましい。反応温度が100°C以上だと、未反応のアニリンの量が少なくなり、アニリンとアセトンとの縮合物及びアニリンとアセトンとの重縮合物の量が増加する。反応温度が150°C以下であると、アセトンの使用量が少なくてすみ、経済的に好ましい。かかる反応は、通常は2~25時間、好ましくは2時間~16時間の反応時間で完結する。比較的大量の酸性触媒を用いると反応時間が比較的に短くなる。反応終点は、反応混合物中のアニリンの含量を高速液体クロマトグラフィーやガスクロマトグラフィー等の通常の分析手段により分析して、適宜決定すればよい。得られる反応混合物には、通常、アニリンとアセトンとの縮合物及びアニリンとアセトンとの重縮合物、並びに、これらの合計100質量部に対して一級アミンが2質量部以上、好ましくは2~6質量部含まれており、これをそのまま本発明の製造方法における未精製混合物として使用してもよいし、中和、洗浄、濃縮等の後処理により酸性触媒等を除去して得られる混合物を、本発明の製造方法における未精製混合物として使用してもよい。反応終了後、中和等の方法によって反応混合物から触媒を除去し、次いで反応混合物を減圧下で蒸留して有機溶媒と未反応のアニリンとを除去することによって、反応混合物から未精製混合物を単離することが好ましい。本発明における一級アミンは、主としてアニリンに起因して生成し、各種の構造をとりうるが、代表例としては下式の構造の二つが挙げられる。式中、mは0以上の整数を表す。このように、一級アミンは複数種の化合物の総称であり、本明細書において一級アミンの含量は、全ての一級アミンをアニリン分子量:93.13とみなすことにより表される量である。即ち、アミノ基-NH21モルを一級アミン93.13gとして換算する。かかる一級アミンの含量は、具体的には、混合物をクロロホルムに溶解させ、さらに塩酸及びp-ジメチルアミノベンズアルデヒドを加えて試料溶液を調製し、得られた試料溶液の吸光度を測定し、アニリンを用いた検量線により求められる。<アニリンとアセトンとの縮合物及びアニリンとアセトンとの重縮合物の合計100質量部に対して一級アミン含量が1質量部以下であるアニリンとアセトンとの重縮合物含有組成物以下精製後組成物と記載することもある。及びその製造方法>未精製混合物と、該混合物に含まれる一級アミン1モルに対して6~20モルの式1式中、R1~R4はそれぞれ独立に水素原子、炭素数6~10のアリール基、炭素数1~20のアルキル基又は炭素数3~6のシクロアルキル基を表すか、或いは、R1~R4のうち2つの基が結合して炭素数2~10のアルカンジイル基を表す。これらアリール基、アルキル基及びアルカンジイル基に含まれる水素原子は、炭素数2~10のアルケニル基で置換されていてもよい。で示されるエポキシド以下、エポキシド1と記載することもある。とを接触させることにより、精製後組成物が得られる。R1~R4で表される炭素数6~10のアリール基としては、例えばフェニル基、o-トリル基、m-トリル基、p-トリル基、ナフチル基が挙げられる。炭素数1~20のアルキル基としては、例えばメチル基、エチル基、プロピル基、イソプロピル基、ブチル基、イソブチル基、t-ブチル基、ペンチル基、ヘキシル基、ヘプチル基、オクチル基、ノニル基、デシル基が挙げられる。炭素数3~6のシクロアルキル基としては、例えばシクロプロピル基、シクロペンチル基、シクロヘキシル基が挙げられる。R1~R4のうち2つの基が結合してなる炭素数2~10のアルカンジイル基としては、例えばエチレン基、トリメチレン基、テトラメチレン基、ペンタメチレン基、ヘキサメチレン基、ヘプタメチレン基、オクタメチレン基、ノナメチレン基、デカメチレン基が挙げられる。これらの基に含まれる水素原子が置換されていてもよい炭素数2~10のアルケニル基としては、例えばビニル基、1-プロペニル基、イソプロペニル基、1-ブテニル基、1-ペンテニル基、1-ヘキセニル基、1-ヘプテニル基、1-オクテニル基、1-ノネニル基、1-デセニル基が挙げられる。エポキシド1としては、例えば、プロピレンオキシド、1,2-エポキシブタン、1,2-エポキシイソブタン、2,3-エポキシブタン、1,2-エポキシヘキサン、1,2-エポキシオクタン、1,2-エポキシデカン、1,2-エポキシテトラデカン、1,2-エポキシヘキサデカン、1,2-エポキシオクタデカン等のアルキレンオキシド;ビニルシクロプロパンオキシド、ビニルシクロヘプタンオキシド、ビニルシクロヘキサンオキシド等のシクロアルキルエポキシド;3,4-エポキシ-1-ブテン、1,2-エポキシ-5-ヘキセン、1,2-エポキシ-9-デセン等のアルケニルエポキシド;シクロヘキセンオキシド、シクロヘプテンオキシド、シクロオクテンオキシド等の環式脂肪族エポキシド;スチレンオキシド等のアリールエポキシド;等が挙げられる。これらのうち、アリールエポキシドが好ましく、スチレンオキシドがより好ましい。エポキシド1の使用量は、未精製混合物に含まれる一級アミン1モルに対して、好ましくは6~20モルであり、より好ましくは6~10モルである。未精製混合物とエポキシド1との接触は、未精製混合物及びエポキシド1の反応に不活性な溶媒の存在下で実施してもよいし、かかる溶媒を実質的に用いることなく実施してもよい。かかる溶媒としては、例えば、キシレン、トルエン等の芳香族炭化水素溶媒;メタノール、エタノール等のアルコール溶媒;ヘプタン、オクタン、ジメチルヘキサン等の脂肪族炭化水素溶媒;等が挙げられる。溶媒を使用する場合、その使用量は、未精製混合物1質量部に対して、通常0.5~10質量部、好ましくは0.5~2質量部である。未精製混合物とエポキシド1とを接触させる際の温度は、50~150°Cが好ましい。反応終点は、例えば、高速クロマトグラフィー等を用いて反応混合物中のアニリンの含量を分析することにより決定することができる。未精製混合物とエポキシド1との接触は、硫黄成分の非存在下で実施することが好ましい。未精製混合物とエポキシド1との接触は、ゴム成分の非存在下で実施することが好ましい。得られた混合物を、必要に応じて中和、洗浄、濃縮等の後処理を施して、精製後組成物を取り出すことができる。<ゴム組成物>本発明のゴム組成物は、天然ゴム及びジエン系ゴムからなる群より選ばれる原料ゴム100質量部に対して、不溶性イオウ2~10質量部と、精製後組成物0.5~5質量部とを配合して得られる。天然ゴムとしては、例えば、未変性の天然ゴム、エポキシ化天然ゴム、脱蛋白天然ゴムおよびその他の変性天然ゴム等が挙げられる。ジエン系ゴムとしては、例えば、スチレンブタジエン共重合ゴム、ポリブタジエンゴム等の高不飽和性ゴムが挙げられる。不溶性イオウとは、二硫化炭素に不溶な無定形の高分子状の硫黄であり、その使用量は、原料ゴム100質量部に対して、通常2~10質量部、好ましくは3~6質量部である。精製後組成物の使用量は、原料ゴム100質量部に対して、通常0.5~5質量部、好ましくは0.5~2質量部である。本発明のゴム組成物は、さらに、充填剤、加硫促進剤、酸化亜鉛、脂肪酸類、コバルト塩等を含んでいてもよい。充填剤としては、ゴム分野で通常使用されているカーボンブラック、シリカ、タルク、クレイ、水酸化アルミニウム、酸化チタン等が例示されるが、カーボンブラック及びシリカが好ましく用いられ、更にはカーボンブラックが特に好ましく使用される。かかる充填剤の使用量は特に限定されるものではないが、原料ゴム100質量部あたり5~100質量部の範囲が好ましい。特に好ましくは30~80質量部である。カーボンブラックとしては、例えば、日本ゴム協会編ゴム工業便覧<第四版>の494頁に記載されるものが挙げられ、HAFHighAbrasionFurnace、SAFSuperAbrasionFurnace、ISAFIntermediateSAF、FEFFastExtrusionFurnace、MAF、GPFGeneralPurposeFurnace、SRFSemiReinforcingFurnace等のカーボンブラックが好ましい。シリカとしては、CTAB比表面積50~180m2gのシリカや、窒素吸着比表面積50~300m2/gのシリカが例示され、東ソーシリカ株社製AQ、AQ-N、デグッサ社製ウルトラジル登録商標VN3、ウルトラジル登録商標360、ウルトラジル登録商標7000、ローディア社製ゼオシル登録商標115GR、ゼオシル登録商標1115MP、ゼオシル登録商標1205MP、ゼオシル登録商標Z85MP、日本シリカ社製ニップシール登録商標AQ等の市販品が好ましい。また、pHが6~8であるシリカやナトリウムを0.2~1.5質量含むシリカ、真円度が1~1.3の真球状シリカ、ジメチルシリコーンオイル等のシリコーンオイルやエトキシシリル基を含有する有機ケイ素化合物、エタノールやポリエチレングリコール等のアルコールで表面処理したシリカ、二種類以上の異なった窒素吸着比表面積を有するシリカを配合することも好ましい。シリカを配合する場合、原料ゴム100質量部あたり、カーボンブラックを5~50質量部配合することが好ましく、シリカ/カーボンブラックの配合比率は0.7/1~1/0.1が特に好ましい。また通常充填剤としてシリカを用いる場合にはビス3-トリエトキシシリルプロピルテトラスルフィドデグッサ社製Si-69、ビス3-トリエトキシシリルプロピルジスルフィドデグッサ社製Si-75等、シリカと結合可能なケイ素等の元素またはアルコシキシラン等の官能基を有する化合物、いわゆるシランカップリング剤を添加することが好ましい。水酸化アルミニウムとしては、窒素吸着比表面積5~250m2/gの水酸化アルミニウムや、DOP給油量50~100ml/100gの水酸化アルミニウムが例示される。加硫促進剤の例としては、ゴム工業便覧<第四版>平成6年1月20日社団法人日本ゴム協会発行の412~413ページに記載されているチアゾール系加硫促進剤、スルフェンアミド系加硫促進剤、グアニジン系加硫促進剤が挙げられる。具体的には、例えば、N-シクロヘキシル-2-ベンゾチアゾリルスルフェンアミドCBS、N-tert-ブチル-2-ベンゾチアゾリルスルフェンアミドBBS、N,N-ジシクロへキシル-2-ベンゾチアゾリルスルフェンアミドDCBS、2-メルカプトベンゾチアゾールMBT、ジベンゾチアジルジスルフィドMBTS、ジフェニルグアニジンDPGが挙げられる。また、公知の加硫剤であるモルフォリンジスルフィドを用いることもできる。充填剤としてカーボンブラックを用いる場合には、N-シクロヘキシル-2-ベンゾチアゾリルスルフェンアミドCBS、N-tert-ブチル-2-ベンゾチアゾリルスルフェンアミドBBS、N,N-ジシクロへキシル-2-ベンゾチアゾリルスルフェンアミドDCBS、ジベンゾチアジルジスルフィドMBTSのいずれかとジフェニルグアニジンDPGとを併用することが好ましく、充填剤としてシリカとカーボンブラックとを併用する場合には、N-シクロヘキシル-2-ベンゾチアゾリルスルフェンアミドCBS、N-tert-ブチル-2-ベンゾチアゾリルスルフェンアミドBBS、N,N-ジシクロへキシル-2-ベンゾチアゾリルスルフェンアミドDCBS、ジベンゾチアジルジスルフィドMBTSのいずれかとジフェニルグアニジンDPGとを併用することが好ましい。かかる加硫促進剤の使用量は特に限定されるものではないが、原料ゴム100質量部あたり0.5~5質量部の範囲が好ましい。特に好ましくは0.5~2質量部である。酸化亜鉛の使用量は、原料ゴム100質量部あたり1~15質量部の範囲内であることが好ましく、3~8質量部の範囲内であることがより好ましい。脂肪酸類としてはステアリン酸が好ましく、その使用量は、原料ゴム100質量部あたり1~15質量部の範囲内であることが好ましく、1~7質量部の範囲内であることがより好ましい。コバルト塩としてはナフテン酸コバルトが例示される。その使用量は、コバルト分として原料ゴム100質量部あたり0.02~2質量部の範囲内であることが好ましく、0.1~0.5質量部の範囲内であることがより好ましい。さらには、ゴム工業で通常使用されている各種ゴム薬品、例えば劣化防止剤、架橋剤、リターダー、しゃく解剤、軟化剤、石油樹脂、滑剤、可塑剤、粘着付与剤、レゾルシンやレゾルシン系樹脂のような接着剤を必要に応じて併用してもよい。一般に、ゴムの配合は2つの工程で行われる。すなわち、原料ゴム、充填剤、精製後組成物および必要に応じて酸化亜鉛等を比較的高温で配合する第1の工程、不溶性イオウおよび必要に応じて加硫促進剤等を比較的低温で配合する第2の工程である。第1の工程の配合温度は80~200°Cが好ましく、更に好ましくは110~160°Cの範囲である。第2の工程の配合温度は60~110°Cが好ましい。かくして配合された本発明のゴム組成物は、特に自動車用タイヤの内部部材に好適に用いられる。自動車用タイヤの内部部材としてはベルト、カーカス、インナーライナー、アンダートレッド等が例示される。本発明のゴム組成物において、精製後組成物はタイヤ用老化防止剤として使用される。本発明のゴム組成物は、特定の状態に加工された後、加硫することにより目的とする製品となる。加硫の条件は目的とする製品により異なるが、通常は120~200°C程度、1分~2時間程度の範囲から選択される。精製後組成物は、組成物全量に対する一級アミン含量が1質量以下であることにより、上記第2の工程において不溶性イオウは溶解せずゴム組成物中に均一に分散し、加硫の段階で初めて溶解するため、イオウがゴム組成物表面に偏在以下ブルームと記載することもある。し難く、その結果、ゴム組成物内部で十分な加硫効果が得られ易いという利点がある。<不溶性イオウの溶解性評価>不溶性イオウの溶解性は、精製後組成物による影響が大きく、次のようにして評価できる。即ち、以下の調製方法により成形物を得たとき、当該成形物を100°Cで1時間保温した後の600nmの光の透過率が0.5以下であれば、不溶性イオウは殆ど溶解しておらず、そのような精製後組成物が好ましい。<成形物の調製方法>ブタジエンゴム100質量部に精製後組成物2質量部と不溶性イオウ2質量部とを配合することにより配合物を得、該配合物から厚さ2mmの成形物を調製する。以下、実施例、試験例及び製造例等を挙げて本発明を具体的に説明するが、本発明はこれらに限定されるものではない。以下の製造例において、2,2,4-トリメチル-1,2-ジヒドロキノリンのモノマー量及び2,2,4-トリメチル-1,2-ジヒドロキノリンのダイマー量は、カラムとしてEclipseXDBC18Aを、A液として水を、B液としてメタノールを用い、グラジエント法による高速液体クロマトグラフィーにより分析した。各実施例及び製造例における一級アミン含量は、未精製混合物又は精製後組成物をクロロホルムに溶解させ、さらに塩酸およびp-ジメチルアミノベンズアルデヒドを加えて試料溶液を調製し、この試料溶液の吸光度を分光光度計測定波長440nmにて測定し、アニリンを用いた検量線より求めた。製造例1温度計、攪拌機及び蒸留装置を装備した300mL丸底フラスコに、アニリン46.5g0.50モル、35質量塩酸4.4g0.04モル、アニリン1モルに対して0.08モルを仕込み110°Cに昇温した。そこにアセトン290.4g5.0モル、アニリン1モルに対して10モルを110°C~140°Cで16時間かけて滴下した後、135°C~140°Cで4時間保温した。その後、反応混合物を90°Cまで冷却し、トルエンで希釈、水酸化ナトリウム水溶液で中和後、静置分液して水層を除去した。油層中のトルエンを留去した後、さらに内温200°C、減圧度2mmHgで蒸留して低沸点成分を留去することにより、未精製混合物80.3gを得た。得られた未精製混合物は、2,2,4-トリメチル-1,2-ジヒドロキノリンのモノマー0.1質量、2,2,4-トリメチル-1,2-ジヒドロキノリンのダイマー14質量をそれぞれ含有していた。また、一級アミン含量は4.0質量であった。未精製混合物中の1級アミン以外の成分は、実質的にアニリンとアセトンとの縮合物及びアニリンとアセトンとの重縮合物のみであった。実施例1温度計、攪拌機、ディーンスターク管及びコンデンサーを備えた100mL四つ口丸底フラスコに、製造例1で得た未精製混合物20.0g、スチレンオキシド7.84g0.07モル、一級アミン1モルに対するスチレンオキシドの量は4モル及びメタノール100mlを仕込み、66°Cで8時間保温した。溶媒を留去し、精製後組成物を得た。得られた精製後組成物中の1級アミン含量は0.6であった。精製後組成物中の1級アミン以外の成分は、実質的にアニリンとアセトンとの縮合物及びアニリンとアセトンとの重縮合物のみであった。試験例1ブタジエンゴム100質量部に対して実施例1で得た精製後組成物2質量部と不溶性イオウ2質量部とを配合することにより配合物を得、該配合物をポリエチレンテレフタレート製フィルムに挟んで2mmの厚さに成形した。得られた成形物を100°Cで1時間保温した。保温後の成形物の600nmの光の透過率は0.16であった。参考試験例1試験例1において、実施例1で得た精製後組成物に代えて、製造例1で得た未精製混合物を用いる以外は試験例1と同様にして保温後の成形物を得た。その600nmの光の透過率は20.07であった。実施例2:ゴム組成物の製造<第1の工程>バンバリーミキサー東洋精機製600mlラボプラストミルを用いて、初期温度を110°Cとして、天然ゴムRSS1100質量部、カーボンブラックN33045質量部、含水シリカNipsilAQ10質量部、ステアリン酸3質量部、酸化亜鉛5質量部および実施例1で得た精製後組成物2質量部を配合混練し、第1工程物を得る。<第2の工程>オープンロール機で60~80°Cの温度にて、第1の工程により得られた第1工程物と、加硫促進剤N,N-ジシクロへキシル-2-ベンゾチアゾリルスルフェンアミド0.7質量部、不溶性イオウ6質量部イオウ分としておよびナフテン酸コバルト2質量部とを配合混練し、ゴム組成物を得る。<第3の工程>第2の工程で得たゴム組成物を150°Cで加硫処理することにより加硫ゴムを得る。得られた加硫ゴムは、ベルトとして好適である。"